【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
自溶性ろう付け部材であって
金属または合金のマトリクス内で分散される少なくとも一つの無機材料を含有する溶射成形された複合材料を備えており、
前記少なくとも一つの無機材料が、熱により誘導される金属結合の形成を促進するためにろう付け中にフラックスを形成してなる、部材。
【請求項２】
前記部材が加工されている、請求項１に記載の部材。
【請求項３】
前記マトリクスの酸素含有量が３５０重量ｐｐｍ以下である、請求項１または請求項２に記載の部材。
【請求項４】
前記金属または合金がアルミニウムまたはアルミニウム合金である、請求項１乃至３のうちのいずれかに記載の部材。
【請求項５】
前記マトリクスがろう付け合金である、請求項１乃至４のうちのいずれかに記載の部材。
【請求項６】
前記ろう付け合金が主要成分としてアルミニウムおよびシリコンを含有している、請求項５に記載の部材。
【請求項７】
前記ろう付け合金が５〜１５ｗｔ％のシリコン含有量を有している、請求項６に記載の部材。
【請求項８】
前記ろう付け合金が９〜１３ｗｔ％のシリコン含有量を有している、請求項６に記載の部材。
【請求項９】
前記部材がシリコン粒子を含有しており、該シリコン粒子が１０ミクロン未満の平均直径を有している、請求項６乃至８のうちのいずれかに記載の部材。
【請求項１０】
前記無機材料として、カリウム・アルミニウム・フルオライドフラックスが用いられるか、または、ろう付け中にカリウム・アルミニウム・フルオライドフラックスを形成する２つ以上の無機材料が用いられる、請求項１乃至９のうちのいずれかに記載の部材。
【請求項１１】
前記無機材料として、カリウム・フルオロ・アルミネートフラックスが用いられるか、または、ろう付け中にカリウム・フルオロ・アルミネートフラックスを形成する２つ以上の無機材料が用いられる、請求項１乃至１０のうちのいずれかに記載の部材。
【請求項１２】
前記複合材料が０．２〜１０ｗｔ％の無機材料含有量を有している、請求項１乃至１１のうちのいずれかに記載の部材。
【請求項１３】
前記無機材料または各無機材料が前記金属または合金よりも低い融点を有している、請求項１乃至１２のうちのいずれかに記載の部材。
【請求項１４】
前記無機材料または各無機材料が、溶融形態にあるとき、前記金属または合金とは混ざらない、請求項１乃至１３のうちのいずれかに記載の部材。
【請求項１５】
前記無機材料または各無機材料が、溶融形態にあるとき、前記金属または合金とは熔けない、請求項１乃至１４のうちのいずれかに記載の部材。
【請求項１６】
前記少なくとも一つの無機材料が、前記複合材料内にサイズが１ミクロン未満の粒子を形成してなる、請求項１乃至１５のうちのいずれかに記載の部材。
【請求項１７】
前記少なくとも一つの無機材料が、前記複合材料内にサイズが５〜２００ミクロンの範囲内の粒子を形成してなる、請求項１乃至１６のうちのいずれかに記載の部材。
【請求項１８】
前記少なくとも一つの無機材料が前記複合材料内に粒子を形成し、隣接する粒子間の粒子間隙間が１０ミクロン未満である、請求項１乃至１７のうちのいずれかに記載の部材。
【請求項１９】
前記部材の酸素含有量が１０００重量ｐｐｍ以下である、請求項１乃至１８のうちのいずれかに記載の部材。
【請求項２０】
インゴット、ビレットおよびスラブから選択される金属製品に取り付けられる請求項１乃至１９のうちのいずれかに記載の少なくとも一つの部材を備えている、構成部材。
【請求項２１】
前記部材または各部材が前記金属製品上にロールボンディングされてなる、請求項２０に記載の構成部材。
【請求項２２】
請求項１〜１９のうちのいずれかに記載の２つの部材が、前記金属製品の両側に取り付けられてなる、請求項２０または請求項２１に記載の構成部材。
【請求項２３】
前記構成部材が加工されている、請求項２０乃至２２のうちのいずれかに記載の構成部材。
【請求項２４】
前記構成部材が、自動車のラジエータ、凝縮装置、蒸発装置、油冷却器、給気冷却器または燃料冷却器のような熱交換器または静止熱交換器の中でろう付けすることにより接続される構成部材である、請求項２０乃至２３のうちのいずれかに記載の構成部材。
【請求項２５】
前記構成部材が、自動車のラジエータ、凝縮装置、蒸発装置、油冷却器、給気冷却器または燃料冷却器のような熱交換器または静止熱交換器の中で適所にろう付けされるフィン、プレートまたはチューブである、請求項２０乃至２３のうちのいずれかに記載の構成部材。
【請求項２６】
自溶性ろう付け部材を造る方法であって、
溶融された金属材料または合金材料のストリームを噴霧して小滴のスプレーを形成するステップと、
前記ストリームまたは前記スプレーの中に少なくとも一つの無機材料を注入するステップと、
前記材料を溶射成形により圧密化し、前記無機材料が金属または合金のマトリクスの中に分散された複合部材を形成するステップとを有しており、
前記少なくとも一つの無機材料がろう付け中にフラックスを形成するように配置されている、方法。
【請求項２７】
前記無機材料または各無機材料を、溶解し、噴霧することにより溶射成形が成される、請求項２６に記載の方法。
【請求項２８】
前記無機材料が固形粒子として注入される、請求項２６に記載の方法。
【請求項２９】
前記無機材料の前記固形粒子が１０ミクロン以下の平均径を有している、請求項２８に記載の方法。
【請求項３０】
前記金属材料または合金材料を噴霧して５０〜１５０ミクロンの範囲の平均直径を有した小滴とする、請求項２６乃至２９のうちのいずれかに記載の方法。
【請求項３１】
前記無機材料が、前記金属材料または合金材料よりも低い融点を有している、請求項２６乃至３０のうちのいずれかに記載の方法。
【請求項３２】
前記無機材料が前記金属材料または合金材料に熔けない、請求項２６乃至３１のうちのいずれかに記載の方法。
【請求項３３】
前記無機材料が、注入されたときまたはスプレーされたとき、少なくとも部分的に融解している、請求項２６乃至３２のうちのいずれかに記載の方法。
【請求項３４】
前記無機材料が、前記金属材料または合金材料と共に収集面上に溶射堆積されたとき、ほぼ完全に溶融している、請求項２６乃至３３のうちのいずれかに記載の方法。
【請求項３５】
前記無機材料が前記金属材料または合金材料と混ざらない、請求項２６乃至３４のうちのいずれかに記載の方法。
【請求項３６】
前記少なくとも一つの無機材料が前記複合材料内に粒子を形成し、隣接する粒子間の粒子間隙間が、前記溶射成形された前記複合部材を形成する前記アルミニウム・シリコン小滴の直径よりも小さい、請求項２６乃至３５のうちのいずれかに記載の方法。
【請求項３７】
前記少なくとも一つの無機材料が前記複合材料内に粒子を形成し、隣接する粒子間の粒子間隙間が１０ミクロン未満である、請求項２６乃至３６のうちのいずれかに記載の方法。
【請求項３８】
前記金属または合金から前記無機材料が分離またはマクロ分離するのを防ぐために、前記材料の前記小滴からの熱抽出がスプレー中に調節される、請求項２６乃至３７のうちのいずれかに記載の方法。
【請求項３９】
前記部材の酸素含有量が、噴霧およびスプレーの前の、前記溶融された前記金属材料または合金材料および前記一または複数の無機材料の酸素含有量の合計よりも５００重量ｐｐｍ以下で多い、請求項２６乃至３８のうちのいずれかに記載の方法。
【請求項４０】
前記部材が加工される、請求項２６乃至３９のうちのいずれかに記載の方法。
【請求項４１】
前記複合材料が、インゴット、ビレットおよびスラブから選択される金属製品に取り付けられる、請求項２６乃至４０のうちのいずれかに記載の方法。
【請求項４２】
２つの複合材料が前記金属製品の両側に取り付けられる、請求項４１に記載の方法。
【請求項４３】
前記複合材料が熱間ロールボンディングまたは冷間ロールボンディングにより前記金属製品上に取り付けられる、請求項４１または請求項４２に記載の方法。
【請求項４４】
前記材料が金属製品上に溶射成形により結合されるため、前記複合材料は、溶射成形による前記材料の圧密化中に前記金属製品に取り付けられる、請求項４１または請求項４２に記載の方法。
【請求項４５】
前記複合材料および前記金属製品が加工される、請求項４１乃至４４のうちのいずれかに記載の方法。
【請求項４６】
ろう付け接合部を造る方法であって、
請求項１乃至１９のうちのいずれかに記載の部材または請求項２０乃至２５のうちのいずれかに記載の前記構成部材の前記複合部材を他の金属部材または合金部材と直接接触させることと、
フラックスを追加することなく前記接合部を加熱することと、
を含んでいる、方法。
【請求項４７】
前記複合部材が、造られた後であってかつ前記他の金属部材または合金部材に接触させられる前に加工される、請求項４６に記載の方法。
【請求項４８】
ろう付け接合部を造る方法であって、
請求項２６乃至４０のうちのいずれかに記載の方法を実行することと、
前記複合材料を他の金属部材または合金部材と直接接触させることと、
フラックスを追加することなく前記接合部を加熱することと、
を含んでいる、方法。
【請求項４９】
２つの部材または部品の間のろう付け接合部であって、
前記ろう付け接合部は、
請求項１乃至１９のうちのいずれかに記載のろう付け部材または請求項２０乃至２５のうちのいずれかに記載の前記構成部材の前記複合部材を他の金属部材または合金部材と直接接触させ、
フラックスを追加することなく前記接合部を加熱することによって形成される。
【請求項５０】
２つの部材または部品の間のろう付け接合部であって、
前記ろう付け接合部は、
請求項２６乃至４０のうちのいずれかに記載の方法を実行し、
前記構成部材の前記複合部材を他の金属部材または合金部材と直接接触させ、
フラックスを追加することなく前記接合部を加熱することによって形成される。
【請求項５１】
請求項４９または請求項５０に記載のろう付け接合部を有する金属製品。
【請求項５２】
前記製品が熱交換器である、請求項５１に記載の金属製品。